(57)【特許請求の範囲】
【請求項１】
窒化ホウ素ナノチューブ（「ＢＮＮＴ」）系中性子検出器であって、
電離箱；
前記電離箱中に配置された少なくとも１つのフォトン検出器；
前記電離箱中に配置されたＢＮＮＴ材料；および
前記電離箱中のシンチレーション物質を含み、
前記シンチレーション物質は、ガスと液体から構成される集合から選択され、前記ＢＮＮＴ材料中に分散され、
前記少なくとも１つのフォトン検出器は、前記電離箱中で、中性子吸収により生成された、前記シンチレーション物質を横切るイオンから放出された少なくとも一部のフォトンを検出するように配置される、中性子検出器。
【請求項２】
前記電離箱は、前記少なくとも１つのフォトン検出器に向けてフォトンを反射するように配置された少なくとも１つのミラー表面をさらに含む、請求項１に記載の中性子検出器。
【請求項３】
前記ＢＮＮＴ材料はＢＮＮＴエアロゲルである、請求項１に記載の中性子検出器。
【請求項４】
前記ＢＮＮＴ材料は、１０Ｂを含むホウ素供給原料から形成される、請求項１に記載の中性子検出器。
【請求項５】
前記ＢＮＮＴ材料は、１０Ｂを含む、請求項４に記載の中性子検出器。
【請求項６】
前記ＢＮＮＴ材料は、ＢＮＮＴ材料の連続シートを含む、請求項１に記載の中性子検出器。
【請求項７】
前記ＢＮＮＴ材料は、シンチレーション物質コーティングを含む、請求項１に記載の中性子検出器。
【請求項８】
前記ＢＮＮＴ材料は、シンチレーションガス内に配置される、請求項１に記載の中性子検出器。
【請求項９】
前記シンチレーションガスは、窒素、ヘリウム、ネオン、アルゴン、クリプトン、およびキセノンの内の少なくとも１種を含む、請求項８に記載の中性子検出器。
【請求項１０】
前記ＢＮＮＴ材料は、前記電離箱内の非シンチレーション液体中に懸濁される、請求項１に記載の中性子検出器。
【請求項１１】
前記ＢＮＮＴ材料は、前記電離箱内で足場材料により安定化される、請求項１に記載の中性子検出器。
【請求項１２】
前記ＢＮＮＴ材料は、複数のＢＮＮＴ材料ワイヤーを含む、請求項１に記載の中性子検出器。
【請求項１３】
前記複数のＢＮＮＴ材料ワイヤーは、第１の面内で配置された第１の複数のほぼ平行なワイヤーを含む、請求項１２に記載の中性子検出器。
【請求項１４】
前記複数のＢＮＮＴ材料ワイヤーは、第２の面内に第２の複数のほぼ平行なワイヤーをさらに含み、前記第２の複数のほぼ平行なワイヤーは、前記第１の複数のほぼ平行なワイヤーに垂直である、請求項１３に記載の中性子検出器。
【請求項１５】
前記複数のＢＮＮＴ材料ワイヤーは、前記電離箱中で複数のワイヤー層を含む、請求項１２に記載の中性子検出器。
【請求項１６】
前記ＢＮＮＴ材料は、少なくとも１つのＢＮＮＴ材料シートを含む、請求項１に記載の中性子検出器。
【請求項１７】
２３８Ｕ材料をさらに含み、前記ＢＮＮＴ材料は、前記２３８Ｕ材料のための足場材料を提供する、請求項１に記載の中性子検出器。
【請求項１８】
前記電離箱中にシンチレーションガスをさらに含む、請求項１７に記載の中性子検出器。
【請求項１９】
前記ＢＮＮＴ材料は、シンチレーション物質コーティングを含む、請求項１７に記載の中性子検出器。
【請求項２０】
前記ＢＮＮＴ材料は、１１Ｂを有するホウ素供給原料から形成される、請求項１７に記載の中性子検出器。
【請求項２１】
中性子を検出する方法であって、
ＢＮＮＴ材料を含む電離箱中で、中性子吸収により生成された、シンチレーション物質を横切るイオンから放出された少なくとも一部のフォトンを、前記電離箱中に配置されたフォトン検出器により、検出することを含み、前記シンチレーション物質は、ガスと液体から構成される集合から選択され、前記ＢＮＮＴ材料中に分散される、方法。
【請求項２２】
前記ＢＮＮＴ材料は、ＢＮＮＴエアロゲルを含む、請求項２１に記載の方法。
【請求項２３】
前記ＢＮＮＴ材料は、シンチレーション物質コーティングを含む、請求項２１に記載の方法。
【請求項２４】
前記ＢＮＮＴ材料は、ＢＮＮＴ材料の連続シートを含む、請求項２１に記載の方法。
【請求項２５】
複数の中性子検出器を含むＢＮＮＴ系中性子検出システムであって、それぞれの中性子検出器は、
電離箱；
前記電離箱中に配置された少なくとも１つのフォトン検出器；
前記電離箱中に配置されたＢＮＮＴ材料；
前記電離箱中のシンチレーション物質を含み、
前記シンチレーション物質は、ガスと液体から構成される集合から選択され、前記ＢＮＮＴ材料中に分散され、
前記少なくとも１つのフォトン検出器は、前記電離箱中で、中性子吸収により生成された、前記シンチレーション物質を横切るイオンから放出された少なくとも一部のフォトンを検出するように配置される、ＢＮＮＴ系中性子検出システム。
【発明の詳細な説明】
【技術分野】
【０００１】
関連出願の相互参照
本出願は、２０１５年５月１３日に出願された米国特許仮出願第６２／１６０，８５３号；２０１５年５月１８日に出願された米国特許仮出願第６２／１６２，９８３号；２０１５年６月９日に出願された米国特許仮出願第６２／１７３，１４１号；および２０１５年１１月１２日に出願された米国特許仮出願第６２／２５４，５６９号の利益を主張する。これらの出願の内容は、参照により本明細書に明示的に組み込まれる。
【０００２】
政府支援に関する記載
なし。
【０００３】
発明の分野
本発明は、窒化ホウ素ナノチューブ（ＢＮＮＴ）の含有による熱中性子および高速中性子の検出に関する。
【背景技術】
【０００４】
熱中性子検出器は通常、１０Ｂ（１０個の核子、すなわち５個のプロトンと５個の中性子を有するホウ素）または３Ｈｅ（２個のプロトンと１個の中性子）を含む物質を用いる。１５７Ｇｄ、６Ｌｉおよび小数の他の同位体が使用されることもあるが、容量の大きい検出器中にそれらを組み込む方法は、いくつかの６Ｌｉ系の取り組みを除いて、開発されていない。
【０００５】
天然のホウ素は、約２０％の１０Ｂと８０％の１１Ｂである。１０Ｂ系の検出器はより一般的である。理由は、ほとんど全ての３Ｈｅは、使用済み核燃料の再処理から生じ、３Ｈｅは需要が高く、結果として、３Ｈｅは極めて高価であるためである。ほとんどの１０Ｂ系検出器は、ＢＦ３を利用し、通常数ｃｍの直径で、ＢＦ３は通常、０．５〜３気圧である。ＢＦ３は有毒であり、注意深く導入する必要がある。１０Ｂ、３Ｈｅおよび６Ｌｉ系検出器では、大抵、イオンが周囲の媒体中で減速するのに伴い生ずる崩壊生成物により生成される電離に由来する電子パルスまたは光を検出するシステムを採用している。様々な電離箱、多線式比例計数箱（ＭＷＰＣ）、ガス電子増幅器（ＧＥＭ）、ストローチューブ、ソーラーブラインド型光電子増倍管、固体光電子増倍管、リニアストリップセンサー、などが使用される。ＢＦ３系熱中性子検出器の典型的なサイズは、数ｃｍの直径と長さであり、１，５００〜２，０００ボルトの範囲の高電圧が伴う。３Ｈｅ系熱中性子検出器のサイズは、数ｃｍの最大寸法のものから、数ｃｍの厚さでメートルレベルの面積に近い科学研究用のものまでの範囲に及ぶ。６Ｌｉ系検出器は通常、６Ｌｉを種々のプラスチックシンチレーター物質中に分散させる。十分な感度を得るために、３Ｈｅ系検出器は、数気圧の圧力下での動作、プロパンやＣＦ４などの他のガスの添加、および一連の高電圧が必要となることが多い。
【０００６】
３Ｈｅは、熱中性子の吸収に対する５，３３０バーンの大きな断面積を有し、反応は下記のように進行する。
ｎ＋３Ｈｅ  −＞  ｐ（０．５７３ＭｅＶ）＋３Ｈ（０．１９１ＭｅＶ）
【０００７】
３Ｈｅは、いくつかの実施形態では、比較的高い空間分解能達成することから一定の利点を有するが、３Ｈｅ系検出は、大気圧ならび０．００１気圧〜５気圧を超える圧力で適切に稼働させることができる、大きく軽量で、効率的な熱中性子検出器を作製するという点での制約のために限界がある。
【０００８】
６Ｌｉ系検出器に対する主要な制約は、通常、環境中に存在し得る他の電離粒子由来の望ましくないバックグラウンドシグナルを生じる固体または液体シンチレーション物質を必要とすることである。さらに、６Ｌｉの熱中性子吸収断面積は、１０Ｂの熱中性子吸収断面積より小さい。
【０００９】
１０Ｂは、熱中性子の吸収に対し３，８３５バーンの大きな断面積を有し、これは、熱中性子の存在の検出用として活用できる。熱中性子吸収反応は下記のように進行する。
９４％：ｎ＋１０Ｂ  −＞  １１Ｂ*  −＞  ４Ｈｅ（１．４７ＭｅＶ）＋７Ｌｉ（０．８４ＭｅＶ）＋γ（０．８４ＭｅＶ）
６％：ｎ＋１０Ｂ  −＞  １１Ｂ*  −＞  ４Ｈｅ（１．７８ＭｅＶ）＋７Ｌｉ（１．０２ＭｅＶ）
【００１０】
１１Ｂ*状態は約１Ｅ−１２秒続く。ガンマ線が存在する場合、ガンマ線は７Ｌｉの励起状態の崩壊から生ずる。
【００１１】
中性子の吸収後、４Ｈｅおよび７Ｌｉは、周囲の物質中での電離損失によりそれらの動力学的エネルギーを失い、０．４８ＭｅＶのガンマ線（存在する場合）は周囲の物質により吸収される。１０Ｂによる中性子吸収の発生は、４Ｈｅおよび７Ｌｉイオンの電離損失もしくは９４％の崩壊に対する電離損失を検出することにより、または０．４８ＭｅＶのガンマ線が存在すればそれを検出することにより推定できる。いくつかのシステムでは両方行える。例えば、いくつかの媒体では、電離損失により光が生成され、その光を、光電子増倍管、ソーラーブラインド型光電子増倍管、シリコン光電子増倍管（ＳｉＰＭ）アレイ、大面積アバランシェフォトダイオード（ＬＡＡＰＤ）、などのフォトン検出器により検出できる。周囲の媒体中で形成されたイオン対を収集する、ＭＷＰＣ、ＧＥＭ、ストローチューブおよびリニアストリップ検出器も使用できる。
【００１２】
位置および時間感受性高速中性子検出器は、散乱（反跳としても知られる）法を用いることが多く、この方法では、高速中性子がプロトンまたはヘリウム（４Ｈｅ）などの軽原子核から散乱し、それぞれの反跳プロトンまたはヘリウムイオンを生成し、これらはその後、周囲の物質を電離する。電離エネルギーはその後、シンチレーション計数管または比例計数管により検出される。この方法に伴う問題には、比較的低い効率および比較的低エネルギーの粒子、すなわち、遅い中性子および他の粒子のシグナルの含有から来るバックグラウンドノイズが含まれる。高速中性子検出器の熱中性子化は、高速中性子を最初に水素リッチ減速材中で減速した後に熱中性子を検出することにより高速中性子の存在を推測することである。全てのこれらの方法はまた、波形弁別を含む様々な技術によるガンマ線バックグラウンドの除去に伴う問題がある。さらに、熱中性子化法はまた、シグナルを広げ、マイクロ秒より遥かに短い時間から、数十から数百マイクロ秒の時間までになることがある。さらに、高速中性子検出を熱中性子の生成に依存する方法は、通常存在する他の熱中性子の存在から来るバックグラウンドが含まれる。比例計数管技術を主に使用する高速中性子核分裂電離箱を利用できる。これらは、高速中性子に本来敏感な２３８Ｕを用いて作られる場合、ガンマ線を良好に阻止する。中性子核分裂電離箱は、良好な時間軸分解能を有し得るが、通常、空間分解能および全断面積には限界がある。
【発明の概要】
【００１３】
中性子検出に関する主な課題は、経済性に優れ、立方センチメートル未満から数立方センチメートルを含む非常に広範な範囲の体積にわたり空間的および時間的情報が得られる充分に高感度な検出器であることである。さらに、検出器は、ガンマ線などのバックグラウンド放射線の阻止に優れ、高速中性子から熱中性子を区別できる必要がある。いくつかの実施形態では、好ましい中性子検出器の空間および時間分解能は、熱および高速中性子のエネルギーに関する情報を得るのに十分である必要がある。
【００１４】
窒化ホウ素ナノチューブ（ＢＮＮＴ）は、１０Ｂをシンチレーションガス、液体または固体中に微細に分布させる機構を提供する。中性子は、以下の４つのプロセスステップで検出される：１）１０Ｂへの中性子の吸収（イベント）；２）得られた励起状態１１Ｂ*の崩壊；３）４Ｈｅおよび７Ｌｉの崩壊生成物によるシンチレーションガス、液体、または固体の電離；および４）得られたシンチレーションフォトンおよび／またはイオン対の検出。
【００１５】
高速中性子の場合には、２３８Ｕが０．５ＭｅＶを超えるエネルギーを有する高速中性子に敏感なエネルギーセレクターとして使用される。ＢＮＮＴまたはポリマーでコーティングされたＢＮＮＴを、２３８Ｕ原子を微細に分布させるための足場材料として使用できる。さらに、２３８Ｕ、通常は２３８Ｕの合金の形態の細いワイヤーおよび／または薄いシートを使って、２３８Ｕを分布させることができる。高速中性子は、２３８Ｕに吸収され、核分裂反応を生じ、大きなエネルギーを放出する。適切な感度および構造を有するフォトンおよび／またはイオン対感受性検出器を使って、高速中性子イベントの時間と位置が検出される。
【００１６】
いくつかの実施形態は、ＢＮＮＴ系中性子検出器の形態を取り得る。検出器は、電離箱を含み、フォトン検出器、ＢＮＮＴ材料、およびシンチレーション物質の内の少なくとも１種がその電離箱中に配置され得る。シンチレーション物質は当該技術分野で通常、既知である。フォトン検出器は、電離箱に入る中性子を検出するように配置し得る。例えば、フォトン検出器は、電離箱中で中性子吸収により生成された、シンチレーション物質を横切るイオンから放出された少なくとも一部のフォトンを検出し得る。電離箱は、少なくとも１つのフォトン検出器に向けてフォトンを反射するように配置されたアルミニウムなどの少なくとも１つのミラー表面を含み得る。
【００１７】
ＢＮＮＴ材料は、ＢＮＮＴエアロゲル、ワイヤー、ロッド、およびシートなどの１種または複数の形態であってよい。熱中性子検出に特に好適するいくつかの実施形態では、ＢＮＮＴ材料は、高い比率の１０Ｂを含み得る。例えば、ＢＮＮＴ材料は、高い比率の１０Ｂを含むホウ素供給原料から形成されてよい。ＢＮＮＴ材料の形態に応じて、いくつかの実施形態は、ＢＮＮＴ材料を電離箱内で安定化させるための足場材料を含み得る。
【００１８】
シンチレーション物質は、種々の形状を取ってよく、いくつかの実施形態では、１つより多い形態で存在し得る。例えば、いくつかの実施形態では、シンチレーション物質はＢＮＮＴ材料中に分散され得る。いくつかの実施形態では、ＢＮＮＴ材料はシンチレーション物質コーティングを含む。いくつかの実施形態は、電離箱内に配置されたシンチレーションガスを含み得る。いくつかの実施形態では、ＢＮＮＴ材料はシンチレーションガス中に配置し得る。シンチレーションガスは、例えば、窒素、ヘリウム、ネオン、アルゴン、クリプトン、およびキセノンの内の少なくとも１種であってよい。いくつかの実施形態では、ＢＮＮＴ材料は電離箱中の非シンチレーション液体中に懸濁させ得る。
【００１９】
ＢＮＮＴ材料は、種々の方式で構成し得る。例えば、ＢＮＮＴ材料は、層状または格子状の構造を形成し得る。一例として、ＢＮＮＴ材料は種々の平面内で、連続シートまたはワイヤーグリッドなどの一連の平面構造体を形成するように配置し得る。別の例として、ＢＮＮＴ材料は、連続層中のワイヤーの配向が概ね直交するように、間隔を置いて配置された層中のワイヤーの形態であり得る。
【００２０】
特に高速中性子検出に好適するいくつかの実施形態は、例えば、２３８Ｕ合金であってもよい２３８Ｕ材料を含み得る。ＢＮＮＴ材料は、２３８Ｕ材料のための足場材料を提供し得る。このような高速中性子の実施形態では、ＢＮＮＴ材料は、高い比率の１１Ｂを含むホウ素供給原料から形成され得る。
【００２１】
いくつかの実施形態は、中性子検出の方法の形態を取り得る。通常、方法は、ＢＮＮＴ材料を含む電離箱で、中性子吸収により生成された、シンチレーション物質を横切るイオンから放出された少なくとも一部のフォトンを検出することを含み得る。本明細書で記載の種々の特徴は、開示した中性子検出方法に組み込まれ得ることを理解されたい。
【００２２】
いくつかの実施形態は、ＢＮＮＴ系中性子検出システムの形態を取り得る。検出システムは、上述のように、複数のＢＮＮＴ系中性子検出器を含み得る。
【図面の簡単な説明】
【００２３】
【図１】製造したままのＢＮＮＴ材料を示す図である。
【図２】中性子がＢＮＮＴ材料中で１０Ｂによる中性子の吸収および周囲のシンチレーション物質中での発光を示す図である。
【図３】ＢＮＮＴ系中性子検出器の側面図である。
【図４】ＢＮＮＴ系中性子検出器の３−Ｄ図である。
【図５】円柱形ＢＮＮＴ系中性子検出器の図である。
【図６】ＢＮＮＴグリッド型中性子検出器の図である。
【図７】ＢＮＮＴ平面型中性子検出器の図である。
【図８】ＢＮＮＴ平面型中性子検出器の複数構造の図である。
【図９】大きな高度分割型ＢＮＮＴ系中性子検出器の図である。
【図１０】キセノンシンチレーションガスを含むＢＮＮＴ系中性子検出器のデータを示す図である。
【図１１】窒素シンチレーションガスを含むＢＮＮＴ系中性子検出器のデータを示す図である。
【図１２】いくつかの核分裂物質の中性子捕獲のための核分裂断面積を示す図である。
【図１３】２５２Ｃｆに対する熱および高速中性子の吸収断面積を示す図である。
【図１４】ワイヤー中の２３８Ｕに対する高速中性子の吸収を示す図である。
【図１５】２３８Ｕを分布させるためのマルチワイヤ形状の図である。
【図１６】２３８Ｕを分布させるためのマルチワイヤ形状の図である。
【図１７】２３８Ｕの高速中性子誘発核分裂崩壊由来の光を検出するためのフォトン検出器の図である。
【図１８】２３８Ｕを分散させるための足場材料としての１１Ｂ  ＢＮＮＴ材料の含有により向上した２３８Ｕの分布を示す図である。
【図１９】２３８Ｕへの高速中性子吸収に起因する核分裂崩壊を検出するＭＷＰＣ法を示す図である。
【図２０】２３８Ｕへの高速中性子吸収に起因する核分裂崩壊を検出するＭＷＰＣ法を示す図である。
【発明を実施するための形態】
【００２４】
本明細書で開示されているのは、窒化ホウ素を組み込んだ熱中性子検出器、および中性子検出方法である。ＢＮＮＴを使用し、大気圧ならびに０．００１〜５気圧下、１００ボルト未満の電圧のみならず、例えば、１００ボルト〜５，０００ボルトの高電圧でも動作可能なフォトン検出器を用いて、大量の１０Ｂ系熱中性子を高効率で検出することができる。特に、高温法で製造されたものなどの高品質ＢＮＮＴは、欠陥をほとんど不含、触媒不純物不含で、１〜１０層のウオールを有し、ダブルウォールに分散のピークがあり、ウオール数が増えるに伴い分散が急速に低下する。ＢＮＮＴの直径は通常、１．５〜６ｎｍの範囲であるが、この範囲を超えて大きくしてもよく、長さは通常、数百ｎｍ〜数百ミクロンであるがこの範囲を超えて長くしてもよい。製造したままのＢＮＮＴ材料では、高品質の高温法は通常、約５０％の塊状物質から構成され、ホウ素、非晶質ＢＮおよびｈ−ＢＮの不純物を含む場合がある。製造したままのＢＮＮＴ材料のこれらの不純物は通常、数十ｎｍ以下の大きさであるが、この範囲を超えて大きくてもよい。高温プロセスの製造パラメータは、非晶質ＢＮおよびｈ−ＢＮ不純物と比較して、多いまたは少ないホウ素を有するように調節できる。より少ないホウ素を有することにより、通常は塊状ＢＮＮＴ材料の光透過性が増える。種々の精製プロセスを使って、ホウ素、ＢＮおよびｈ−ＢＮ不純物と比べて、ＢＮＮＴの量を増やすことができる。本開示の推定では、典型的な製造したままの材料を考えており、ホウ素のみの不純物の比率は無視できる、すなわち、ＢＮＮＴ材料の全ての物質は、なんらかの種類のＢＮであると考えている。ＢＮＮＴ系中性子検出プロセスは、ホウ素、ＢＮおよびｈ−ＢＮ不純物が低減または除去された高レベルのＢＮＮＴ純度の材料と同等に機能する。したがって、本明細書で別義が明示的に示されない限り、本明細書で開示の装置および方法は、特定の品質のＢＮＮＴ材料に限定されないことが意図されていることを理解されたい。
【００２５】
製造したままの高温法ＢＮＮＴ材料の密度は通常、１リットル当たり約０．５グラム（０．５ｇ／Ｌ）で、±５０％程度は容易に変動する。「タップ密度」であるこの値は、ｈ−ＢＮの密度２，１００ｇ／Ｌと比較し得るものである。図１は、高温法を使って製造されたＢＮＮＴ材料１１の写真を示す。製造したままの高温法ＢＮＮＴ材料１１は、図１に示すように「タンポポの綿毛」または「綿球」の外観を有し、ＢＮＮＴ材料は通常、数センチメートル〜数十センチメートルの大きさ１２である。ＢＮＮＴ材料１１は、容易に圧縮できる。
【００２６】
ＢＮＮＴエアロゲル材料を製造でき、これは、タップ密度が０．５ｇ／Ｌ未満の密度の、高温法で製造されたＢＮＮＴ材料である。ＢＮＮＴエアロゲル材料を生成する多くの可能な方法が存在する。一例は：１）ＢＮＮＴ材料をエチルアルコールなどの溶媒中に懸濁させる；２）その懸濁液を軽く超音波処理し；３）液体を懸濁液から蒸発させて、低密度エアロゲルＢＮＮＴ材料だけを残すこと、である。ＢＮＮＴ、ＢＮおよびｈ−ＢＮは、９００℃超まで空気中で安定であり、そのため、加熱を使用できる。しかし、使用される約９００℃を超える温度では、存在する少量のホウ素が酸素および場合により窒素と反応することがある。生じた酸化ホウ素は、蒸留水ですすぐことにより除去できる。アルコール、水、および類似の物質の蒸発は、真空、空気、または窒素中で実施できる。
【００２７】
ＢＮＮＴ材料は、天然ホウ素、１０Ｂ、および／または１１Ｂからなるホウ素供給原料から作製できる。様々な比率の天然ホウ素、１０Ｂ、および１１Ｂを含むホウ素供給原料を入手できることを理解されたい。一部のホウ素供給原料は、１０Ｂまたは１１Ｂ同位体のいずれかが高い比率で入手可能であり、多くの場合、所望の同位体を「濃縮している」と呼ばれる。本開示の目的に関しては、通常、合成プロセスによる差異はなく、または純粋な１０Ｂから純粋な１１Ｂへの移行における質量の約６％のわずかな増加を除いて、得られるＢＮＮＴ材料に差異はない。天然のホウ素、１０Ｂ、および１１Ｂを使って製造したＢＮＮＴ材料は、図１に示す材料に類似している。
【００２８】
図２に示すように、中性子２１が、ＢＮＮＴ材料２３中のＢＮＮＴまたはホウ素、非晶質ＢＮまたはｈ−ＢＮ不純物中の１０Ｂ２２と相互作用すると、４Ｈｅイオン２４および７Ｌｉイオン２５（および場合によりガンマ線）が生成し、周囲のＢＮＮＴ材料２３中に移動する。ＢＮＮＴ材料２３中のＢＮＮＴ、ホウ素、非晶質ＢＮおよびｈ−ＢＮは、相互作用する比率か大きくならない限り、わずかにしか変化または影響を受けない。４Ｈｅイオン２４は電子を得て、シンチレーションガス、液体または固体中の移動性ガス種のままであり、一方、７Ｌｉ２５はＢＮＮＴ、ホウ素、非晶質ＢＮおよびｈ−ＢＮに結合し得るか、またはいくつかの事例では、周囲のシンチレーション物質が希ガスまたは窒素ガス以外の場合、そのシンチレーション物質と結合し得る。７Ｌｉ結合は、もしあっても、７Ｌｉと結合したホウ素種が塊状物質の内の小さい比率（＜０．１％）である（通常は、この量より遥かに少ない）限りにおいて、ホウ素種に対しほとんど影響を与えない。７Ｌｉ２５は、別の選択肢として、周囲のガスまたは格納容器体積２８中に存在する可能性のあるその他の物質と相互作用することがある。検出器を原子炉コアに近接して配置した場合のように、吸収される中性子の量、すなわち、イベントの数が極めて多い場合、７Ｌｉイオンの相互作用が問題になる可能性がある。一部のＢＦ３系では、一部の崩壊シグナルの検出モードと干渉する場合があるフッ素原子放出に関連する問題があることに留意されたい。フッ素原子の放出は、ＢＮＮＴ系検出器に比べて、ＢＦ３では、比較的少ない数のイベントで問題になり得る。０．４８ＭｅＶのガンマ線は、ほとんどの物質に対し非常に大きい透過性があり、明確に停止させるように設計されていないすべての検出器をほとんど通り抜ける。
【００２９】
いくつかの実施形態では、１０Ｂ２２に対する中性子２１の吸収イベントにおける、４Ｈｅイオン２４および７Ｌｉイオン２５の検出は、２段階プロセスで実現できる：１）ＢＮＮＴ材料２３および全てのホウ素、非晶質ＢＮ、およびｈ−ＢＮ不純物を、シンチレーション物質２６で取り囲み、それにより、４Ｈｅ２４および７Ｌｉ２５イオンが電離によりエネルギーを失い、シンチレーション物質中で電離飛跡２７に沿って光が放射される；および２）放射光を集め、それを適切な電子シグナルに変換する。シンチレーション物質２６は、固体、液体、またはガスとすることができる。４Ｈｅ２４および７Ｌｉ２５イオンは、ホウ素、非晶質ＢＮ、およびｈ−ＢＮ不純物を含むＢＮＮＴ材料２３中でそれらのエネルギーの一部を失う。いくつかの実施形態では、熱中性子検出器は、シンチレーション物質中で大部分の電離が発生し、比較的少量の電離がＢＮＮＴ材料２３それ自体中で発生するように設計される。シンチレーション物質中と比較したＢＮＮＴ材料中の電離比率は、存在する物質の原子番号をある程度調整して、そのそれぞれの質量の比率により制御される。
【００３０】
実施形態は、バックグラウンドノイズの影響を減らすように構成し得る。例えば、宇宙線は、秒・ｓｒ当たりおおよそ１／７０ｍ2の割合で高エネルギーミュー粒子のバックグラウンドを与えるが、高度、緯度などにより幾分変動がある。これらの宇宙線は通常、透過する１グラム／ｃｍ2毎に約２ＭｅＶの電離エネルギーを失う。これは、１０Ｂがプラスチックまたは液体シンチレーターの１ｃｃの立方体中にあるとした場合、１０Ｂに対する中性子捕獲からのシグナルを模倣するバックグラウンドシグナルが毎分およそ１回存在することになるのを意味する。検出器のいくつかの実施形態は通常、１ｃｃより大きく、これにより、バックグラウンド由来のシグナルを抽出することの複雑さが追加され得る。例えば、１ｍ2の検出器は、おそらく毎秒１００カウントを超えるバックグラウンドが認められるであろう。このような表面領域で生じたバックグラウンドの割合は、目的の多くの状況が耐えられる値よりも遥かに高い。この宇宙線のバックグラウンドを減らすまたは除去する試みは、中性子検出器技術で既知の、一連のＶｅｔｏカウンターを使って部分的に達成できるが、このようなシステムは、さらなる複雑さ、重量および大きさを付加し得る。いくつかの実施形態では、ＢＮＮＴ材料２３はシンチレーション物質でコートされてもよい。このコーティングは、分子レベルであってよく、シンチレーション物質は、ＢＮＮＴ材料上の１つまたは複数の層を形成してよい。シンチレーション物質コートＢＮＮＴは、シンチレーションガス中に置いても、または非シンチレーション液体中に懸濁させてもよい。ＢＮＮＴは多くのポリマーを引き付ける傾向があり、ＢＮＮＴに結合したままで留まるのを好み、非シンチレーション液体または各種シンチレーション液体中に溶解しない、この方法で利用可能なポリマーシンチレーション物質を選択できるため、液体中での懸濁による作製が可能となる。
【００３１】
目的の多くの環境もまた、ガンマ線が存在する。大抵の液体および固体シンチレーターは、ガンマ線に対し、さらなるバックグラウンドノイズ源になり得る中から高レベルの感度を有する。ＢＮＮＴを液体および固体シンチレーター中に混合する際に、選択したシンチレーション物質により、ガンマ線のエネルギーに応じて、ガンマ線に対する検出器の感度をある程度まで小さくすることができる。
【００３２】
１モルの１０Ｂ（１０ｇ）の断面積は、６．０２２Ｅ２３ｘ３．８３５バーン＝０．２３ｍ2であり、１バーンは、１Ｅ−２８ｍ2である。いくつかの実施形態では、１０Ｂ原子は、検出器の三次元体積全体に分布しているはずであるが、例えそうであっても、１０Ｂが存在し得ないいくつかの開口部があるであろう。しかし、０．２３ｍ2の面積にわたり分布した約１０ｇの１０Ｂは、１ｍ2当たり１０Ｂの最大量に対する適度な上限値を与える。これにより、約４０ｇの１０Ｂ／ｍ2、または約１０３ｇのＢＮ材料／ｍ2が得られる。簡単に考察すると、本明細書に記載の検出器システムの特定の実施形態として、いくつかの約１００ｇ／ｍ2のＢＮＮＴ材料（ＢＮＮＴと少量のホウ素、非晶質ＢＮ、およびｈ−ＢＮを含む）が上限値として使用される。その他の実施形態では、さらに大きな比率のＢＮＮＴ材料の使用が可能であり、本開示範囲は、この特定の実施形態に限定されることを意図するものではないことを理解されたい。
【００３３】
一例として、０．５ｇ／Ｌのタップ密度、２０ｃｍ深さを有する１ｍ2の検出器の、製造したままの高温法ＢＮＮＴ材料が上限値を与える。
【００３４】
これらの例示条件下で、ＢＮＮＴ材料を使った熱中性子検出スキームの実施形態は、ガスのシンチレーション物質を使用する。これらの実施形態では、ほとんどの電離はガス中で発生し、ＢＮＮＴ材料中では発生しない。発光する利用可能なガスには、窒素および希ガス、すなわち、ヘリウム、ネオン、アルゴン、クリプトンおよびキセノンが挙げられる。いくつかの実施形態では、シンチレーションガスはまた、都合よく検出できる波長で光を生成する。ガスシンチレーターを使う最も高いエネルギーおよび核物理学検出器は、アルゴンおよびキセノンを共に用いるが、一部は、一定量のヘリウムおよび窒素を含有する。後に続く例では、ＢＮＮＴ材料を共に用いるために、アルゴンが使用されることになるが、その他のシンチレーションガスを使ってもよいことを理解されたい。
【００３５】
大気圧下、アルゴン中でシンチレーションプロセスにより放出されたフォトンは、９．７ｅＶ（１２８ｍｍ）ＶＵＶフォトンと、おおよそ、１．３ｅＶ（９４０ｎｍを中心とする領域）非ＵＶフォトンの組み合わせである。ＶＵＶフォトンを生成するための電離エネルギーの量は、６７．９ｅＶであり、非ＵＶフォトンに対するエネルギー量は、３７８ｅＶである。したがって、１０Ｂに吸収されたイベントのそれぞれの中性子は、最大３４，０００ＶＵＶフォトンおよび６，０００非ＵＶフォトンを生成するであろう。
【００３６】
ＢＮＮＴ材料は、主にＶＵＶフォトンを吸収するが、一方、非ＵＶフォトンは、ＢＮＮＴ材料中で部分的に吸収されるであろう。通常、ＢＮＮＴ材料中のホウ素不純物の量を低減することにより、非ＵＶフォトンの吸収が減らされる。
【００３７】
ＢＮＮＴ材料内の中性子吸収イベントからの光を検出することは、図２に示すように、概念的には、雲の内部の稲妻を検出することに類似している。イベントからのシグナルは下記に依存する：１）ＶＵＶおよび非ＵＶフォトンの生成された数；２）ＢＮＮＴ材料を通って伝送されたＶＵＶおよび非ＵＶフォトンの数（それらは全てアルゴンを貫通する）；３）直接経路をとれないフォトンに対し、フォトンをフォトン検出器に反射できる内部ミラー表面；および４）ＶＵＶおよび非ＵＶフォトンを検出するフォトン検出器の効率。イベントを生成するのに十分なＢＮＮＴ材料を有することと、イベントとフォトン検出器との間に過度のＢＮＮＴ材料を有することの間にはバランスが存在する。バランスは、特定の実施形態に応じて変化してよい。また、バランスは、ＢＮＮＴ材料中の非ＢＮＮＴ不純物（単一または複数）の量、特に上記で指摘のように、ホウ素の量に依存する。いくつかの実施形態では、イベントと光学的輸送とのバランスのための上限値としての近似値は、約１００ｇ／ｍ2である。
【００３８】
ＳＴＰでのアルゴンは、１．７８４ｇ／Ｌの密度を有する。１．４７（１．７８）ＭｅＶでの４Ｈｅに対する対応する停止距離は、おおよそ０．８（０．９４）ｃｍ、あるいは、おおよそ１．４（１．７）ｍｇ／ｃｍ2として表され、また、０．８４（１．０２）ＭｅＶでの７Ｌｉに対する停止距離は、おおよそこれらの値の２／３である。ＢＮＮＴを含むＢＮ材料に対しては、停止範囲は、おおよそ０．９（１．１）ｍｇ／ｃｍ2である。４Ｈｅおよび７Ｌｉイオンは、ほぼ反対方向に移動するので（ガンマ線放射がない場合には、それらは明確に反対方向である）、主要なガンマ線放射崩壊の全電離範囲は、おおよそ１．５ｍｇ／ｃｍ2のＢＮＮＴ材料である。
【００３９】
１０Ｂにより中性子を検出するためのいくつかの実施形態は、任意のイベントからの少なくとも２つの方向のＢＮＮＴを含む１ｍｇ／ｃｍ2未満のＢＮＮＴ材料および少なくとも１．８ｍｇ／ｃｍ2のアルゴン、すなわち、図２のスケール２９で示されるようにおおよそ１ｃｍのアルゴンを有するであろう。
【００４０】
ＢＮＮＴ材料およびアルゴンまたはその他のシンチレーション物質の組み合わせに対する、２つの異なる考慮すべき点が存在する。１０Ｂは、熱中性子が１０Ｂにぶつかり、イベントを生成する可能性を高めるために十分に分散されるのが好ましい。しかし、ＢＮＮＴ材料およびそれを支えるものは、４Ｈｅおよびアルゴン（または他のシンチレーション物質）中での７Ｌｉ電離由来のフォトンの一部を吸収すると思われ、イベントの観察を制限し得る。以下で論じる実施形態は、これらの考慮すべき点をバランスするための例である。
【００４１】
イベントを生成し、観察するためのいくつかの可能な検出器構造がある。下記の一実施形態に関し記載された特徴は、異なる構造を有するその他の実施形態に組み込み得ることを理解されたい。いくつかの実施形態では、イベントの生成とイベントの観察の間のバランスをとるための２つの一般的構造は下記を含む：１）ＢＮＮＴ材料は、エアロゲルとして、かなり均一に分散され、いくつかの実施形態では、エアロゲルで占められていない空間にアルゴンが充填される。いくつかの実施形態では、エアロゲルを形成するＢＮＮＴ材料の最大密度は、約１ｍｇ／ｃｍ3である；このような構成では、イオンは、おおよそ１ｃｍの利用可能なアルゴンまたは他のシンチレーションガスを有する。この構造は、イベント生成を最適化するが、しかし、いくつかの実施形態では、ＢＮＮＴ材料の厚さがフォトン検出器への経路に対し、大きくなりすぎると、全体の検出器性能が制限される可能性がある。２）ＢＮＮＴ材料を小さい球体、小さい直径ワイヤーまたは薄いシート中に濃縮する。いくつかの実施形態では、ＢＮＮＴ材料位置の平均厚みは約１ｍｇ／ｃｍ2である。いくつかの実施形態では、この構造はイベントの数を制限し得るが、４Ｈｅおよび７Ｌｉ電離からのフォトンの観察を向上させる。
【００４２】
図３は、一実施形態による製造したままのまたはエアロゲルＢＮＮＴ材料形態を有する熱中性子検出器を示す。外側容器３１は製造したままのまたはエアロゲルＢＮＮＴ材料３２およびアルゴンまたは他のシンチレーションガス３３を保持する。外側容器３１の内部３２は、アルミニウム３４などの材料でコートされ、フォトンを４Ｈｅおよび７Ｌｉ電離から反射する。これらのフォトンを反射するその他の材料も使用し得ることを理解されたい。フォトン検出器３５はイベントを検出する。フォトン検出器は、９．７ｅＶ（１２８ｎｍ）ＶＵＶ（アルゴンの場合）フォトンを、フォトン検出器３５の必要に応じて、より低いエネルギーフォトンへ波長をシフトする材料を含み得る。光電子増倍管、ソーラーブラインド型光電子増倍管、ＳｉＰＭ、ＬＡＡＰＭ、などの広範囲のフォトン検出器３５が利用可能である。選択は、例えば、構造、コスト、重量および高電圧源を必要としない優先傾向などに依存する。製造したままのまたはエアロゲルＢＮＮＴ材料は、自己を引き寄せる傾向があるので、いくつかの実施形態では、細いワイヤーメッシュ足場材料３６を使って、ＢＮＮＴ材料３２を安定化させ得る。いくつかの実施形態では、細いワイヤーメッシュ３６は、非常に小さい光学的断面積および４Ｈｅおよび７Ｌｉイオンに対する小さい断面積を有し得る。
【００４３】
図２の考察で記載のように、中性子はＢＮＮＴ材料３２中の１０Ｂにより吸収され、４Ｈ４および７Ｌｉイオンを生じ、これらは、周囲のシンチレーションガス３３中で光を生成する。シンチレーション光は、フォトン検出器３５に直接移動するか、またはフォトン検出器へ向かう途中で、１つまたは複数の反射面３４に反射される。存在する物質は、一部のシンチレーション光を吸収し得るが、十分な光がフォトン検出器３５に到着し、イベントを知らせる。いくつかの実施形態では、複数のフォトン検出器３５が存在し、それらのいくつかは、バックグラウンドを減らす方法として、同時に稼働され得る。
【００４４】
図４は、図３に示す熱中性子検出器３１の実施形態の３Ｄ図を示す。高さ４１、長さ４２および厚さ４３は、ＢＮＮＴ材料の厚さおよびフォトンの観察について前述した条件に対処するために変えることができることを理解されたい。図３に示す複数のフォトン検出器３５は、種々の複数層または多検出系の実施形態で使用できる。
【００４５】
図５は、一実施形態による円筒状エアロゲル構造検出器５１を示し、ウィンストンコーン５２が検出器５１の両端に配置され、より小さいフォトン検出器３５（図示せず）が使用され得るようにフォトンの集束を助ける。
【００４６】
図６は、ワイヤーまたは糸の方向に沿った視点から見たワイヤーまたは糸状のＢＮＮＴ材料６１の配置を利用する例を示す。この実施形態では、ワイヤーまたは糸６１は、約１．０〜１．２ｍｍの直径であり、４Ｈｅおよび７Ｌｉイオンがワイヤーまたは糸６１を通り抜けて、ワイヤー６１を取り囲むアルゴンまたは他のシンチレーションガス６２中に入ることができるように、相互から約１ｃｍの間隔を置いて配置される。ＢＮＮＴ材料のワイヤーまたは糸６１は、３方向全て、すなわち、長さ、幅および高さの方向に配置できる。この実施形態では、ワイヤーまたは糸６１は、少なくとも約１ｍｍの直径であり、そのために、中性子はワイヤーまたは糸６１と交差する良好な確率を有し、ワイヤーまたは糸６１の密度は、断面積量の大きさが約１ｍｇ／ｃｍ2未満となるような値である。一例として、１リットルの体積の１，０００に、１ｃｍグリッド上に間隔を置いて配置した１ｍｇ／ｃｍ2の１．２ｍｍの直径のワイヤーまたは糸６１は、１ｇｍ／ＬのＢＮＮＴ材料を有し、これは、上記で考察したように、熱中性子を吸収する最大最適条件に適合するであろう。中性子を観察するフォトン検出器３５に関しては、ワイヤーまたは糸の配置は、大部分のイベントの観察を可能とするのが好ましい。この例の条件では、ワイヤーまたは糸６１の、フォトン検出器フォトン検出器３５の所定のポイントまでのシャドウパス６３が示されている。同様に、１ｃｍの半径６４の４Ｈｅおよび７Ｌｉイオンのフォトンを生成する電離飛跡が示されている。粗い推定では、体積全体にわたり、イベント由来のシンチレーション位置の半分のフォトンが、フォトン検出器３５のほとんどの位置で観察される。いくつかの実施形態では、ＢＮＮＴ材料のワイヤーまたは糸６１は、ＢＮＮＴ材料内に他の物質の細いワイヤー（図示せず）を含み、機械的な支持を支援する。ＢＮＮＴ材料ワイヤーまたは糸の１／１０未満の直径の小さいワイヤーは、熱中性子検出と干渉しないであろう。
【００４７】
いくつかの実施形態では、ＢＮＮＴ材料のワイヤーまたは糸６１は、細いワイヤーに通したＢＮＮＴ材料球により置換され得る。通常、球体は約３ｍｍの直径として、同じ幾何学的条件を満し、その結果として、より低いＢＮＮＴ材料の平均密度にして、１ｍｇ／ｃｍ2の上記閾値を達成する。別の実施形態では、他の直径も適切であり得ることを理解されたい。
【００４８】
図７は、ＢＮＮＴ材料ワイヤーまたは糸６１と類似の方式で使用されるＢＮＮＴ材料シート７１が使われる一実施形態を示す。この実施形態では、シート７１は、約１ｍｇ／ｃｍ2の平均厚さを有し、シート間隔は約１ｃｍとし得る。イベント７３からのシートの方向に向かうフォトンがフォトン検出器３５により検出される。反射コーン７２を使って、フォトン検出器３５の大きさを小さくすることができる。
【００４９】
図８は、一緒に連結されて拡大検出器を形成する複数の検出器８１、８２、および８３を示す。それぞれの検出器８１、８２、および８３は、図７に示すような検出器を含み得る。それぞれの検出器の相対的構成は、実施形態に応じて変わってもよい。例えば、示した実施形態では、検出器８３は、傾斜され、例えば、図の左側から以外の方向から生じる熱中性子に対する検出器の感度を高める。
【００５０】
いくつかの実施形態は、拡張可能な一揃いの小さい検出器を含み得る。図９は、より小さい検出器９１の組み合わせによる拡張可能なセット９２の基本ユニットを形成する、総体積３１および図３で示す光センサー、および図７で示すコーン７２を示す。検出器９１は、例えば、製造したままのまたは精製されたまたはエアロゲルＢＮＮＴ材料３２およびアルゴンまたは他のシンチレーションガス３３を含む、図３および７に示す検出器を含み得る。検出器９１は、図７に示す光集束要素７２、および図３に示すフォトン検出器３５を含み得る。より小さい検出器９１のパラメータは、組み合わせセットの層、行、および列の数に応じて調節して実施形態を最適化できる。拡張可能組み合わせセット９２は、より小さい検出器９１の大きさおよび位置のレベルでの熱中性子源（単一または複数）の分布に関する空間的情報を提供する。
【００５１】
当業者ならわかるように、特定の熱中性子検出装置に対するＢＮＮＴ材料の寸法、形状、および構成には、フレキシビリティがある。いくつかの実施形態では、例えば、ＢＮＮＴ材料およびフォトン検出器の形状および構成は、携帯型スーツケース検出器システム内に収められる。他の実施形態では、ＢＮＮＴ材料およびフォトン検出器の形状および構成は、１８ホイーラーまたは輸送コンテナから発する熱中性子の検出システムで使用するように構成し得る。シンチレーション物質でコートした、またはシンチレーション液体、ガス、または固体中に懸濁させたＢＮＮＴ材料は、多くの形状および構成による使用を可能とする。さらに、ＢＮＮＴ材料の機械的および化学的（安定性）特性、１０ＢをＢＮＮＴ材料中に分布させる能力、および非１０Ｂ材料を排除する能力は、ＢＮＮＴ系中性子検出システムに対し、多くの利点を作り出す。
【００５２】
上述で考察した形状および構造は、イベントの生成および観察を最適化するために機能する。さらに、これらの形状および構造は、宇宙線、バックグラウンドガンマ線、および高エネルギーＸ線に対して最小限の感度を有するという目標を満たしている。例えば、１ＭｅＶをデポジットする典型的な宇宙線に対しては、いくつかの実施形態で使用されるように、大きな検出器システムの典型的な部分に対するイベント活性領域よりも遥かに長い、おおよそ２８０ｃｍのアルゴンを用いるであろう。したがって、システムは、非熱中性子生成イベントに対して良好な信号対雑音レベルを有すると思われるが、４Ｈｅおよび７Ｌｉによりデポジットされた電離エネルギーを検出するためのエネルギー分解能は、中等度であろう。ある決まった環境中に存在する熱中性子の量を検出するにためには、これは問題ではない。
【００５３】
１気圧アルゴンまたは他のシンチレーションガス中で４Ｈｅおよび７Ｌｉ電離により生成されたフォトンパルスは通常、数百ナノ秒の持続時間である。イベントの比率を高め、不感時間を減らすためのいくつかの実施形態では、フォトンパルスは、窒素ガスの導入により短縮し得る。個々のイベントは、パルス持続時間にわたるフォトン検出器からの電子パルスの積分により検出し得る。中性子検出器、特に大きな面積の検出器に対しては、１つの目標は、中等度の空間分解能で低レベルの熱中性子を特定することである。イベント積分時間法は、低レベルを検出するのに効果的であり、好ましい信号対雑音レベルを可能とする。
【００５４】
宇宙線と、地球表面近傍の大気および物質との相互作用は、熱中性子の環境バックグラウンドとして知られている地球の表面上の熱中性子の主要発生源である。この熱中性子束は、おおよそ５０〜８０中性子／ｍ2であるが、周囲の物質に応じて大きく変動する。この環境バックグラウンドを利用して、熱中性子検出器の感度を実証できる。
【００５５】
図１０は、ＢＮＮＴ材料のキセノンガス環境への配置後、光電子増倍管でのシンチレーション光の検出による環境熱中性子の検出結果を示す。単純なアルミニウムボックスを使って、ＢＮＮＴ材料および光電子増倍管を保持した。ホウ砂で遮蔽されていない検出器によるスペクトル１０１は、１層のホウ砂により検出器を遮蔽したスペクトル１０２から分離可能であることが見て取れる。ホウ砂中の１０Ｂは、それが存在する場合、環境熱中性子からの遮蔽を可能とした。図１１は、ＢＮＮＴ材料の窒素ガス環境への配置後、光電子増倍管でのシンチレーション光の検出による環境熱中性子の検出結果を示す。キセノンガス測定と同じアルミニウムボックスおよび光電子増倍管を使用した。ホウ砂で遮蔽されていない検出器によるスペクトル１１１は、１層のホウ砂により検出器を環境から遮蔽したスペクトル１１２から分離可能であることが見て取れる。これらのテスト実施形態の両方は、シンチレーションガス中のＢＮＮＴ材料をうまく使用して、熱中性子を検出し、それにより、技術のさらなる開発を正当化することができることを示す。
【００５６】
ウラニウム同位体２３８（２３８Ｕ）を使って、高速中性子をより遅い中性子から分離する選択フィルターを得て、それにより、高速中性子検出器を作り出すことができる。図１２は、２３８Ｕ１２１およびいくつかの核分裂可能な同位体の、ゼロ近傍のエネルギーから３０ＭｅＶ近傍のエネルギーまでの核分裂断面積を示す。２３８Ｕでは、断面積は、０．５から１．５ＭｅＶになるにつれ、３桁程度上昇する。おおよそ１ＭｅＶ未満の熱中性子および遅い中性子は、２３８Ｕ核分裂断面積に対してはほとんど何も寄与しない。おおよそ１ＭｅＶを超える高速中性子は、ほぼ全ての２３８Ｕに核分裂イベントをもたらす。
【００５７】
図１２からわかるように、同位体２３２（２３２Ｔｈ）はまた、この領域で断面積１２２が極めて急速に上昇するが、しかし、その核分裂断面積は、２３８Ｕに比べて、高速中性子領域で約４〜５倍小さい。したがって、本明細書で記載の実施形態は２３８Ｕを採用しているが、本手法では、２３２Ｔｈを高速中性子検出器の選択フィルターとして使用し得ることを理解されたい。図１２に示す他の同位体は、本手法では機能しないであろう。理由は、それらは、熱中性子を含む遅い中性子に対して大きな核分裂断面積を有し、そのために、高速中性子に対する選択フィルターとしての機能をもたらさないためである。
【００５８】
２３８Ｕ核分裂イベントは、高エネルギーで約１６０ＭｅＶのエネルギーを有し、イベントで２つの核分裂イオンが生成される。残りの核分裂エネルギーは、中性子、ニュートリノ、などになり、これらは通常、検出されない。２つの核分裂イオンは、それらの質量に基づいてそれらのエネルギー共有し、近傍の物質を電離することにより、それらのエネルギーをデポジットする。通常、これは、隣接する２３８Ｕ材料中へのデポジットであり、検出は困難である。核分裂イベントに隣接する２３８Ｕがごくわずかであるか、または２３８Ｕが全くない場合には、適切なシンチレーションまたは電離物質が存在し、光または電離エネルギーがシンチレーションカウンター、比例計数管、または類似のカウンターにより検出されれば、この電離エネルギーは検出できる。
【００５９】
検出器の全体厚さは、所与のイベント源に対する検出の所望の効率に依存する。２５２Ｃｆおよび２３５Ｕは、極めて類似した崩壊または核分裂中性子のスペクトルを生成する。これらのスペクトルがエネルギー依存性断面積の２３５Ｕで包み込まれる場合には、図１３に示す検出断面積１３１が観察される。積分断面積は、約０．３バーンで、ピークは１．９ＭｅＶ中性子エネルギーである。１．０ＭｅＶ未満の中性子の断面積に対する寄与はほとんどない。より高いエネルギー中性子の数が増えたアメリシウム−ベリリウム（ＡｍＢｅ）源を考えた場合、積分断面積は、０．５バーンよりわずかに大きい。高速中性子が６ＭｅＶを超える比エネルギー範囲である場合、断面積は１．０バーンを超えることができる。
【００６０】
全検出装置は、ほとんどどのような構造でも取り得る。いくつかの実施形態では、検出器は、後述のように複数の容器から組み立て得る。このような複数層または多検出器の実施形態では、特定の実施形態に対する必要に応じ、寸法および形状が同じまたは異なる容器を含み得る。個々の容器の寸法は、１センチメートル未満から数十センチメートルまで変えることができる。長方形の容器を本明細書での考察で使用するが、その他の実施形態は円筒状、六角形、などの形状であってよいことは理解されたい。
【００６１】
図１４は、高速中性子検出器の実施形態を示し、核分裂イオンの片方または両方は、十分な比率のそれらのエネルギーをシンチレーションまたは電離物質に放出することができる。容器１４２は、選択ガスおよび検出器要素（図示せず）を内部に含む気密シールした、シグナルおよび電力用の適切な電気フィードスルーを備えた体積を含む。ワイヤー、フィラメント、または表面１４１は、大部分が２３８Ｕまたは２３８Ｕの足場として機能するＢＮＮＴ材料が、容器１４２の内側に配置される。高速中性子１４３は、２３８Ｕ１４４の核とぶつかり、核分裂を起こす。ワイヤー、フィラメント、または表面１４１が充分に小さい直径または厚さである場合、大部分のイベントの２つの核分裂イオン１４５および１４６は、２３８Ｕのワイヤー、フィラメント、または表面１４１を通り抜けるのに十分なエネルギーを有し、大部分のそれらのエネルギーを、容器１４２中の周囲のシンチレーションまたは電離物質中にデポジットする。例えば、ワイヤーまたはフィラメント１４１が金属で、５ミクロンの直径である場合、約８０％のイベントに対し、１６０ＭｅＶのおおよそ５０％またはそれを超える利用可能な電離エネルギーが、ワイヤーまたはフィラメント１４１以外にデポジットされるであろう。
【００６２】
ウラニウムは、大きな引張強度を有さず、いくつかの環境では化学的に反応するであろう。しかし、ウラニウムがニオビウム、モリブデン、および／またはジルコニウムなどの他の物質と合金化されると、得られる合金は、強力で最小限の化学的反応性である。例えば、約６％のニオビウムが９４％のウラニウムと合金化される場合、得られた合金、Ｕ−６．０Ｎｂは、延性があり、本手法に好適すると思われる細いワイヤーを形成できる。正確な割合の合金化物質は重要ではなく、例えば、チタンおよびアルミニウムなどの他の元素を含んでよい。Ｕ−６．０Ｎｂは、本明細書で記載の例として使用されるが、１つまたは複数の他のウラニウム合金を本手法で使用できることは理解されたい。
【００６３】
Ｕ−６．０Ｎｂワイヤーのグリッド１５１の形の例示的実施形態は、容器１５２の側面図由来の図１５に示されている。この実施形態は、中性子検出器のセグメントまたは層を表し、中性子はあらゆる方向から来るであろう。０．５ミクロンの直径の金属ワイヤー１５１が１．０ｍｍのワイヤー間の間隔を置いて使用される場合、例えば、断面積の１．０％はワイヤー層が占める部分である。ワイヤーは、容器１５２中の大量のシンチレーションまたは電離物質中にある。図１６は、容器１６２の側面から見た、図１５のワイヤーグリッドの複数層１６１を示す。体積内のワイヤーグリッド１６１の複数層は１ｍｍの層間間隔で積層できるが、間隔は他の実施形態では、変わってもよい。本手法を逸脱することなくその他の構成も使用し得るので、実施形態に記載の直径および間隔構成は限定されるものではないことを理解されたい。この実施形態では、体積中のシンチレーションまたは電離物質の体積比率は、イオンがワイヤーから離れると、体積中でほとんどの電離が行われ得るように、体積の９９％超である。
【００６４】
図１７は、図１６に示す構成が、光検出器１７１を含めて、図１４の核分裂イオン１４５および１４６が容器体積１７２中のシンチレーションガスを電離する際に、これらのイオンから来る電離光を検出するように拡張されている一実施形態の側面図である。容器１７２および付随する光コレクター１７３の光源に対する配向は、その方向がわかっているかぎり、任意の方向とすることができる。光検出器１７１は、例えば、シリコン光電子増倍管（ＳｉＰＭ）または光電子増倍管（ＰＭＴ）とすることができる。当業者ならわかるように、ワイヤー１７４の直径および間隔、光をフォトン検出器１７１に届けるコレクター１７３の光収集構造、およびワイヤー１７４の全体層数から構成し得る多様な最適化法が存在する。
【００６５】
体積１７２中のシンチレーションガスの選択も最適化に影響を与えるであろう。例えば、アルゴンおよびキセノンはそれぞれ１２５ｎｍおよび１７５ｎｍでシンチレーション光を発し、ＳｉＰＭおよびＰＭＴと共に使うためには、ほとんどの場合、波長シフターを必要とする。窒素は、３００〜４００ｎｍ領域で発光し、Ｐ−１０（９０％アルゴン１０％ＣＦ４）は、６２５ｎｍ近傍の領域で発光し、波長シフターを必要としない。しかし、アルゴンおよびキセノンはより多くのフォトンを放射する。当業者ならわかるように、シンチレーションガス（単一または複数）に対し考慮すべき多くの最適化法が存在し、その選択は、そのために設計される特定の検出器の環境に依存し得る；例えば、環境がキセノンより極めて高いガンマ線束を有する場合、キセノンは好ましくない可能性がある。一部のシンチレーションガスは他のものより数倍長く発光するので、シンチレーションガスの選択は、システムの不感時間によっても影響を受け得る。シンチレーションガスは、１マイクロ秒未満の不感時間を有する。シンチレーションガスの立ち上がり時間は、１０ナノ秒未満であり、したがって、充分に高速なＳｉＰＭまたはＰＭＴおよび関連電子機器が使用される限り、核分裂イベントはこの精度で測定できる。イベントの空間分解能は、検出器要素の物理的構造により決定され、数ｍｍの小ささか、または数十ｃｍの大きさとすることができる。
【００６６】
図１８は、ＢＮＮＴ材料、シリカエアロゲルなどのエアロゲル、またはＢＮＮＴとエアロゲルの組み合わせで満たされた場合の、それぞれのワイヤーグリッド、図１５の１５１、図１６の１６１および図１７４、の間に空隙または体積１８１がある小さい構成部品の実施形態を示す。この場合、ＢＮＮＴ材料は、１０Ｂを除いてしまうか、または最小化することにより、熱中性子に対し最小限の感度となるように１１Ｂを含み得る。本実施形態は、１１Ｂ  ＢＮＮＴ材料と、２３８Ｕの密度を高めるために、２３８Ｕワイヤーおよびホイルの最適化法を組み合わせている。１１Ｂ  ＢＮＮＴ材料は、検出器中に存在する２３８Ｕの量を高めるための足場の役割を果たし得る。ＢＮＮＴ材料またはエアロゲルの体積１８１は、個々の２３８Ｕ原子１８４および１８７、または体積１８１中に埋め込まれた２３８Ｕ原子のクラスターを含む。これらの個々の原子１８４および１８７または原子のクラスターは、例えば、イオンビーム注入によって、または２３８Ｕを含むガスまたは液体を介した分散によって、層１８１中に埋め込むことができる。ＢＮＮＴ材料は、２３８Ｕの分散体を含むポリマーまたはシンチレーション物質であってもよい。ガスまたは液体が、２３８ＵをＢＮＮＴ材料および／またはエアロゲル層１８１中に分散させるように選択される場合、ガスまたは液体の非２３８Ｕ部分は蒸発され得る必要があり、同時に、ＢＮＮＴ材料および／またはエアロゲル層１８１中の２３８Ｕ原子１８４および１８７を残す必要がある。ＢＮＮＴは９００℃超まで安定であるので、物質に応じて、高温を使用し得る。２３８Ｕ１８４および１８７の最終密度は、フォトン検出器での核分裂イベントからの光収集の効率により判断して、光検出器に到達する光を妨害するようになるまで、または１つの２３８Ｕの核１８４を核分裂させる中性子１８３からの電離核分裂フラグメント１８５および１８６が他の２３８Ｕ１８７などの非電離材料と多くぶつかり過ぎるようになるまで、高めることができる。当業者ならわかるように、一部の光は埋め込まれた２３８Ｕ１８７を含むＢＮＮＴ材料またはエアロゲルにより吸収されることが想定されるので、所定の検出器は、ワイヤー中の２３８Ｕの量およびＢＮＮＴおよび／またはエアロゲル層１８１中の２３８Ｕの量ならびに配置の光収集効率の最適化がなされているであろう。
【００６７】
図１９は、２３８Ｕ−６Ｎｂ合金ワイヤー層１９１および１９３が、相互から電気的に絶縁され得るように分離されている一実施形態の側面図を示す。中性子は、あらゆる方向から来ることができ、中性子源の方向および位置が既知であれば、タイミングおよび空間的情報を利用できるようになる。この実施形態では、体積１９２は、マルチワイヤ比例計数管（ＭＷＰＣ）システムに適切なガスで満たされている。３サイクルでは、３つの面毎に、１９１および１９２は、接地面、カソード面、またはアノード面である。所定の面に対するワイヤーの配向は、それぞれの隣接する面が直交するかまたはＭＷＰＣ品質の電界を与えるのに十分な角度である限り、問題にはならない。従来のＭＷＰＣ読み取りシステムにより検出できる電気シグナルがワイヤー上に生成されるように、充分に高電圧がカソードおよびアノード平面の間に印加される。いくつかの用途に対しては、ＭＷＰＣは、間隔の大きさまたはそれ未満の大きさを対象として、核分裂イベントの極めて正確な位置分解能を提供できるので、この実施形態は好ましいものになり得る。ＭＷＰＣは、セルフトリガー可能であり、数十ナノ秒のオーダーの立ち上がり時間および不感時間を有し得る。当業者ならわかるように、所定の環境または用途に対し、所定の検出器を最適化するために調節可能な、ワイヤー間隔、ガス、ならびに高電圧および読み取りシステムなどの多様なパラメータが存在する。比例計数管分野の当業者ならわかるように、ＭＷＰＣに加えて、ＧＥＭおよびストローチューブ検出器などの広範囲のイオン対検出技術が利用できる。
【００６８】
ＭＷＰＣカウンターの実施形態では、面間にＢＮＮＴおよび／または層の配置は、比例計数管プロセスと干渉する場合がある。しかし、図２０に示すように、接地面２０１は、より小さいワイヤー間隔を有することができ、同時に、この場合でも核分裂イオンを接地面から得ることができる。あるいは、３〜１０ミクロン厚の２３８Ｕ−６Ｎｂ材料の薄いホイルを緻密なワイヤー２０１の代わりに使用できる。機械的な堅牢さが必要な場合には、ワイヤーおよびホイル２０１をより肉厚にすることができる。その結果は、ワイヤーおよびホイルの外側の数ミクロンのみが核分裂イベントイオンをもたらすはずであるが、最終的間隔に応じて、ワイヤー２０１の表面積を増加させることができるということになるであろう。
【００６９】
例えば、図３〜９および１５〜１９、ならびにＭＷＰＣ（ＧＥＭ、ストローチューブなど）を含む、本明細書で記載の光検出器構成は、容器をより小さくし、複数の容器を使用して追加の空間分解能、バックグラウンド検出および同時検出能を付与することにより、高度に分割することができる。さらに、複数の容器は、全体検出器効率を高めるように近接して積層または配置することができる。異なるセグメント間の同時計数を使って、単一核分裂イベントから来る複数の中性子を測定できる。
【００７０】
２５２Ｃｆおよび２３５Ｕ源の場合の例では、検出器が発生源からの０．１％の高速中性子を検出する場合、１．３ｇ／ｃｍ2の２３８Ｕが必要となるということである。２３８Ｕの合計量は、発生源からの距離に依存する。例えば、検出器が１０ｃｍの距離にある場合、７モル（１．７ｋｇ）の２３８Ｕが必要となる。検出器の半径が２０ｃｍの場合、４倍の量の２３８Ｕが必要となる。これらの値の２３８Ｕの面密度は、光検出器およびＭＷＰＣ両方の適度な厚さの検出器の選択により実現できる。検出器体積中に分布した２３８Ｕで、１ｇ／ｃｃに近い平均体積密度を達成できる。いくつかの実施形態では、容器は、能動型検出器が９０％を超え、１０％のみが容器および内部電子機器である。
【００７１】
中性子源分野の当業者ならわかるように、所定の検出器は、高速中性子、熱中性子を含むより遅い中性子およびバックグラウンドガンマ線の与えられた環境に対し最適化されるように調整できる。ワイヤー寸法、ワイヤー間隔、電離ガス、比例計数管ガス、接地面、２３８Ｕ合金および全体の検出器構造に関し、多様な配置を利用可能である。２３８Ｕの断面積は、どちらかと言えば、遅い中性子および熱中性子よりも高速中性子の検出用として好ましいが、２３８Ｕの全断面積は、全検出器効率の観点からは、まだ低い。効率を高める方法は、高速中性子とぶつかる２３８Ｕの量を増やすことである。さらに多くの容器要素を含めることにより、検出器をさらに大きくすることができる。加えて、２３８Ｕの密度を高めることができる。
【００７２】
本明細書で使用される用語は、特定の実施形態のみを説明する目的のためであり、本手法を制限することを意図していない。本明細書で使用される場合、単数形「ａ」、「ａｎ」、および「ｔｈｅ」は、文脈上で別義が明示されない限り、複数形も同様に包含することが意図されている。用語の「含む（ｃｏｍｐｒｉｓｅ）」および／または「含む（ｃｏｍｐｒｉｓｉｎｇ）」は、本明細書中で使用される場合、述べられた特徴、整数、ステップ、操作、要素、および／または成分の存在を明示するが、１つまたは複数のその他の特徴、整数、ステップ、操作、要素、成分および／またはそれらの集合の存在または追加を排除しないこともさらに理解されよう。
【００７３】
本発明は、本発明の趣旨または基本的な特徴を逸脱することなく、その他の特定の形態で実施し得る。したがって、本実施形態は、すべての点で例示的であって、限定的ではないと見なされるべきであり、本発明の範囲は、前述の説明によるのではなく、本出願の請求項により示されており、したがって、請求項に等価な意味および範囲内の全ての変更はその中に包含されることが意図されている。
【図１】
0006782713.tif 000002
【図２】
0006782713.tif 000003
【図３】
0006782713.tif 000004
【図４】
0006782713.tif 000005
【図５】
0006782713.tif 000006
【図６】
0006782713.tif 000007
【図７】
0006782713.tif 000008
【図８】
0006782713.tif 000009
【図９】
0006782713.tif 000010
【図１０】
0006782713.tif 000011
【図１１】
0006782713.tif 000012
【図１２】
0006782713.tif 000013
【図１３】
0006782713.tif 000014
【図１４】
0006782713.tif 000015
【図１５】
0006782713.tif 000016
【図１６】
0006782713.tif 000017
【図１７】
0006782713.tif 000018
【図１８】
0006782713.tif 000019
【図１９】
0006782713.tif 000020
【図２０】
0006782713.tif 000021